(57)【要約】【課題】印刷適性を付与するためのアンカーコート剤の塗布が不要で、印刷時に蒸着層が剥がれるおそれが無く、製造工程を簡略化できる蒸着紙とその製造方法、印刷体およびその印刷体を使用した紙箱を提供する。【解決手段】紙基材１１と、一方の面に金属蒸着層１４を設けた樹脂フィルム１３とを有し、金属蒸着層と紙基材を対向させた態様で樹脂フィルムと紙基材が貼合され、樹脂フィルムの他方の面にコロナ処理が施されてコロナ処理部１６となっている蒸着紙１。【選択図】図１
2020049812.tif 000002
【特許請求の範囲】
【請求項１】
紙基材と、一方の面に金属蒸着層を設けた樹脂フィルムとを有し、前記金属蒸着層と前記紙基材を対向させた態様で前記樹脂フィルムと前記紙基材が貼合され、前記樹脂フィルムの他方の面にコロナ処理が施されていることを特徴とする蒸着紙。
【請求項２】
請求項１に記載の蒸着紙の前記樹脂フィルムのコロナ処理が施された面に印刷層を設けたことを特徴とする印刷体。
【請求項３】
前記印刷体を用いて箱状に形成したことを特徴とする紙箱。
【請求項４】
一方の面に金属蒸着層を形成した樹脂フィルムの前記金属蒸着膜を紙基材と対向させた態様で前記樹脂フィルムと前記紙基材を貼合し、前記樹脂フィルムの他方の面にコロナ処理を施すことを特徴とする蒸着紙の製造方法。
【発明の詳細な説明】
【技術分野】
【０００１】
本発明は、蒸着紙に関するものである。より詳しくは、製造工程が簡略化でき、コストダウンも可能な蒸着紙、印刷体、紙箱、および蒸着紙の製造方法に関する。
【背景技術】
【０００２】
蒸着紙は紙を基材として表面に金属蒸着層を設けたものであって、金属箔と同様の外観、意匠性を有した紙である。蒸着紙の用途には、たとえばラベルなどの用途があって、たとえば多くのビール瓶のラベルには、印刷と蒸着を組み合わせたデザインのものが使われている。あるいは板紙を基材として蒸着層を設けた蒸着紙を用いて印刷を施して紙箱などにした場合には、高級感を持つ意匠が実現できる。
【０００３】
その構成としては、特許文献１に示されるように、紙基材にコーティング層を設けたうえで金属蒸着層を設けるものや、特許文献２に示されるように、紙基材に金属蒸着層が形成された樹脂フィルムを積層するものなどが知られており、いずれも金属蒸着層が外層側となる様に構成されている。
【０００４】
そして、これらの蒸着紙を実際にラベルや紙箱に使用する場合、蒸着紙上には各種の文字情報や、絵柄等が印刷されるが、金属蒸着層は一般に印刷適性が良くないため、例えば図３に示す印刷体２０の様に、金属蒸着層２５に印刷適性を付与するためのアンカーコート剤２６を塗布してから印刷層２７を設けるのが一般的であった。
【０００５】
しかしアンカーコート剤の塗布により、工程が増えることになり、また、下地となる樹脂フィルム等と金属蒸着層との密着力によっては、文字情報や絵柄等の印刷の際に、蒸着層ごと印刷インキが剥がれてしまうおそれがあった。
【先行技術文献】
【特許文献】
【０００６】
【特許文献１】特開平３−１３６８４２号公報
【特許文献２】特開２０１８−１７５４号公報
【発明の概要】
【発明が解決しようとする課題】
【０００７】
そこで本発明が解決しようとする課題は、印刷適性を付与するためのアンカーコート剤の塗布が不要で、印刷時に蒸着層が剥がれるおそれが無く、製造工程を簡略化できる蒸着紙とその製造方法、印刷体およびその印刷体を使用した紙箱を提供することである。
【課題を解決するための手段】
【０００８】
上記課題を解決するため、本発明の請求項１に係る発明は、
紙基材と、一方の面に金属蒸着層を設けた樹脂フィルムとを有し、前記金属蒸着層と前記紙基材を対向させた態様で前記樹脂フィルムと前記紙基材が貼合され、前記樹脂フィルムの他方の面にコロナ処理が施されていることを特徴とする蒸着紙である。
【０００９】
また、本発明の請求項２に係る発明は、
請求項１に記載の蒸着紙の前記樹脂フィルムのコロナ処理が施された面に印刷層を設けたことを特徴とする印刷体である。
【００１０】
また、本発明の請求項３に係る発明は、
前記印刷体を用いて箱状に形成したことを特徴とする紙箱である。
【００１１】
また、本発明の請求項４に係る発明は、
一方の面に金属蒸着層を形成した樹脂フィルムの前記金属蒸着膜を紙基材と対向させた態様で前記樹脂フィルムと前記紙基材を貼合し、前記樹脂フィルムの他方の面にコロナ処理を施すことを特徴とする蒸着紙の製造方法である。
【発明の効果】
【００１２】
本発明の請求項１に記載の発明によれば、樹脂フィルムの金属蒸着層を設けた面が内層側となり、金属蒸着層の無い面が外層側を向き、コロナ処理が施されているので十分な印刷適性を有し、アンカーコート剤を塗布する必要がないため、製造する際の工程を簡略化できる。
【００１３】
また請求項２に記載の発明によれば、文字や絵柄などの印刷が金属蒸着層上にないため、印刷インキが金属蒸着層ごと剥がれてしまうことがない。
【００１４】
また請求項３に記載の発明によれば、印刷インキが剥がれることのない美麗な紙箱が得られる。
【００１５】
また請求項４に記載の発明によれば、金属蒸着層上にアンカーコート剤を塗布する工程が不要で、効率よく蒸着紙を製造できる。
【図面の簡単な説明】
【００１６】
【図１】本発明の蒸着紙の一形態の断面模式図である。
【図２】本発明の印刷体の一形態の断面模式図である。
【図３】従来の蒸着紙を用いた印刷体の断面模式図である。
【発明を実施するための形態】
【００１７】
以下、本発明の実施の形態を、図面を参照しながら詳細に説明する。なお本発明は以下に説明する実施形態に限定されるものではない。
【００１８】
図１は、本発明の蒸着紙の一形態の断面模式図である。本形態の蒸着紙１は、紙基材１１と樹脂フィルム１３が、ここでは押出しラミネーションにより押出し樹脂１２により貼合されている。貼合は押出しラミネーション以外にも、ドライラミネーションなど公知のラミネーション技術を適宜選択して適用しても良い。樹脂フィルム１３は、透明なフィルム基材１５の紙基材１１側の表面に金属蒸着層１４が形成されている。また金属蒸着層１４と反対側の表面はコロナ処理が施されたコロナ処理部１６となっており、印刷適性が付与されている。
【００１９】
コロナ処理は、コロナ放電により発生した高エネルギー電子が樹脂フィルムの表面に達し、高分子結合の主鎖や側鎖を切り離す作用が働き、樹脂フィルム表面が化学的にラジカルな状態となり、気相中の酸素ラジカルやオゾン層が主鎖や側鎖と再結合することで、水酸基、カルボニル基等の極性官能基が導入され、親水性が付与されるもので、これにより、疎水性高分子への印刷性・接着性・ラミネート等が向上する効果を呈することが知られている。
【００２０】
コロナ処理は、従来の蒸着紙では印刷面が金属蒸着層側となるため、印刷適性の向上が図れないので適用が困難であったのに対し、本発明の蒸着紙のように、フィルム基材１５側が印刷面であると、プラスチックフィルム表面の改質効果が得られ、印刷適性の向上が図れる。
【００２１】
またコロナ処理は、従来の蒸着紙におけるアンカーコート剤の塗布がウェットプロセスを必要とするのに対して、ドライプロセスであるためにＶＯＣの問題がない。また高速での処理が可能であり、乾燥装置やそのための熱源が不要で設備も比較的小規模であるためコスト面でも有利である。また他の工程と組合せが容易で、例えば前述の押出しラミネーションの工程でインラインでの処理も行えるため、製造工程を簡略化できる。
【００２２】
フィルム基材１５は透明であるため、蒸着紙１を樹脂フィルム１３側から見たとき金属蒸着層１４が透視できて金属光沢を呈する。
【００２３】
図２は、本発明の印刷体の一形態の断面模式図であり、蒸着紙１のコロナ処理部１６に印刷層１７を設けて印刷体１０としたものである。コロナ処理が施されていることにより、印刷適性が向上されているため、フィルム基材１５にアンカーコート剤を塗布する必要なく印刷層１７を設けて印刷体１０とすることができ、工程を簡略化できる。また、金属蒸着層１４は内層側となっていることから、印刷によって影響を受けることがなく、印刷時に剥がれてしまうことはない。
【００２４】
印刷層１７を設ける印刷方式は特に限定されず、オフセット印刷方式、グラビア印刷方式、フレキソ印刷方式などで設けることができる。また、紫外線硬化型インキを用いることもできる。
【００２５】
また、印刷体１０を所定の形状仕様に基づき型抜きし、適宜折り曲げ、接着して組立てることにより、任意の形状の紙箱とすることができる。紙箱の形状は特に制限はなく、公知のいずれの形状を選択して良い。本発明の印刷体１０は、印刷層１７の接着性が優れているため、紙箱としたときも金属蒸着層や印刷層が剥がれ落ちることがなく、美麗な紙箱とすることができる。
【００２６】
紙基材１１としては、厚紙や板紙などが使用でき、特に限定されるものではないが、コートボール紙（例えばサンコート、ＯＫボール（共に王子製紙製））、カード紙（例えば、Ｎパールカード（三菱製紙製）、ＯＫフレース（王子製紙製））などが好適に使用される。
【００２７】
樹脂フィルム１３のフィルム基材１５は、樹脂組成物からなる透明なフィルムであって、たとえばポリオレフィン（ポリエチレン（ＰＥ）、ポリプロピレン（ＰＰ）等）、ポリエステル（ポリエチレンテレフタレート（ＰＥＴ）、ポリブチレンテレフタレート（ＰＢＴ）、ポリエチレンナフタレート（ＰＥＮ）等）、ポリアミド（ナイロンー６、ナイロンー６６等）、ポリイミドなどが使用でき、用途に応じて適宜選択される。特にＰＥＴを蒸着の基材フィルムとする場合は、フィルム強度と価格においてより好ましい。
【００２８】
また、一般にプラスチックフィルム表面は、平滑性がすぐれるため、フィルム基材が外層側となる本発明の蒸着紙は、光沢度の高い蒸着紙の実現において有利である。
【００２９】
金属蒸着層１４に蒸着する金属としては、金属光沢が出るものであれば、特に限定されるものではなく、金、銀、クロム、亜鉛、スズ、プラチナ、ニッケルなどが使用できるが、アルミニウムが特に汎用性があり、コストも低く、好適である。
【００３０】
なお、樹脂フィルム１３として、金属蒸着済みフィルムとして市販されているもの（例えば、テトライトＰＣＮ（尾池工業製）など）を使用することもできる。
【００３１】
押出し樹脂１２としては、低密度ポリエチレン、直鎖状低密度ポリエチレンなどのポリ
エチレン樹脂やポリプロピレン樹脂などのポリオレフィン系樹脂、あるいは、エチレン・アクリル酸共重合体やエチレン・メタクリル酸共重合体（ＥＭＡＡ）などのエチレン・α，β不飽和カルボン酸共重合体、エチレン・アクリル酸メチルやエチレン・アクリル酸エチルやエチレン・メタクリル酸メチルやエチレン・メタクリル酸エチルなどのエチレン・α，β不飽和カルボン酸共重合体のエステル化物、カルボン酸部位をナトリウムイオン、あるいは、亜鉛イオンで架橋したエチレン・α，β不飽和カルボン酸共重合体のイオン架橋物、エチレン・無水マレイン酸グラフト共重合体やエチレン・アクリル酸エチル・無水マレイン酸のような三元共重合体に代表される酸無水物変性ポリオレフィン、エチレン・グリシジルメタクリレート共重合体などのエポキシ化合物変性ポリオレフィン、エチレン・酢酸ビニル共重合体から選ばれる樹脂の単体、あるいは、これらから選ばれる２種以上の混合物などが例示できる。
【００３２】
中でも、価格や加工の容易性、生産性の点でポリエチレン樹脂などのポリオレフィン系樹脂が好ましく用いられる。
【００３３】
本発明の蒸着紙を製造する方法としては、押出し機とラミネーターの連結により、押出し樹脂１２の押出しと、紙基材１１と樹脂フィルム１３との積層、接着をインラインで行なうことが可能である。さらにコロナ処理モジュールを加えることができ、インラインでコロナ処理を施しコロナ処理部１６を設けることができる。
【００３４】
一方従来の蒸着紙では、樹脂フィルムの金属蒸着層にアンカーコート剤の塗布後、巻返し検査を行い、その後、紙基材と樹脂フィルムの貼合を行うため、工程が複数に分かれ効率的でなかった。
【００３５】
以上のように、本発明によれば、高速、低コストであり、製造工程を簡略化できるコロナ処理により十分な印刷適性を有し、ウェットプロセスとなるアンカーコート剤の塗布が必要ない蒸着紙、印刷体、およびその印刷体により形成された紙箱が得られる。
【実施例】
【００３６】
以下に実施例により本発明をより具体的に説明する。
＜実施例１＞
◆サンプル
・以下の構成で作成した蒸着紙に、罫線パターンの印刷を行ったサンプルを１０点作成した。
・・紙基材：コートボール紙（サンコート、王子製紙製）
・・樹脂フィルム：アルミ蒸着ＰＥＴフィルム（ＳＳＮ２、サイチ工業製）
を、アルミ蒸着面が紙基材側となる様にしてポリエチレン樹脂を押出し樹脂として押出しラミネーションにより貼り合せ、同時にフィルム基材にコロナ処理を行った。
・印刷：オフセット印刷により罫線パターンを印刷した。
【００３７】
＜実施例２＞
・樹脂フィルムを、スズ蒸着ＰＥＴフィルムとした以外は、実施例１と同様のサンプルを作成した。
【００３８】
＜比較例１＞
・実施例１と同様の紙基材および樹脂フィルムを、アルミ蒸着していない面が紙基材側となる様にしてポリエチレン樹脂を押出し樹脂として押出しラミネーションにより貼り合せ、アルミ蒸着面にアンカーコート剤を塗布し、乾燥させた後、実施例１と同様にオフセット印刷により罫線パターンを印刷した。
【００３９】
＜比較例２＞
・実施例１と同様の紙基材および樹脂フィルムを、アルミ蒸着していない面が紙基材側となる様にして接着剤を介してドライラミネーションにより貼り合せ、アルミ蒸着面にアンカーコート剤を塗布し、乾燥させた後、実施例１と同様にオフセット印刷により罫線パターンを印刷した。
【００４０】
◆評価
・印刷時に罫線パターンがアルミ蒸着膜ごと剥がれるインキ剥がれが生じたサンプル数を確認した
・インキ剥がれが生じたサンプルが無い場合を○、インキ剥がれが生じたサンプルがある場合を×とした。
・以上の結果を表１にまとめる。
【００４１】
【表１】
2020049812.tif 000003
表から明らかなように、本発明の蒸着紙ではインキ剥がれが発生せず、良好な結果であったが、比較例ではインキ剥がれが発生してしまった。
【符号の説明】
【００４２】
１・・・蒸着紙
１０、２０・・・印刷体
１１、２１・・・紙基材
１２、２２・・・押出し樹脂
１３、２３・・・樹脂フィルム
１４、２５・・・金属蒸着層
１５、２４・・・フィルム基材
１６・・・コロナ処理部
１７、２７・・・印刷層
２６・・・アンカーコート剤
【図１】
2020049812.tif 000004
【図２】
2020049812.tif 000005
【図３】
2020049812.tif 000006